(57)【要約】【課題】オープンタイムが長く、ライナーの使用を省略可能な程度の低粘着性表面を有するコンタクト接着剤を提供する。【解決手段】一実施態様のコンタクト接着剤は、ガラス転移温度が０〜２５℃である飽和非晶性ポリエステルを含む。別の実施態様のコンタクト接着剤は、重量平均分子量が４０，０００〜１００，０００である飽和非晶性ポリエステルを含む。【選択図】図１
2019199514.tif 000002
【特許請求の範囲】
【請求項１】
ガラス転移温度が０〜２５℃である飽和非晶性ポリエステルを含むコンタクト接着剤。
【請求項２】
重量平均分子量が４０，０００〜１００，０００である飽和非晶性ポリエステルを含むコンタクト接着剤。
【請求項３】
前記飽和非晶性ポリエステルが多価カルボン酸とポリオールの縮重合物である、請求項１又は２のいずれかに記載のコンタクト接着剤。
【請求項４】
前記多価カルボン酸がテレフタル酸及びイソフタル酸を含む、請求項３に記載のコンタクト接着剤。
【請求項５】
前記多価カルボン酸が芳香族カルボン酸及び脂肪族カルボン酸を含み、前記ポリオールが直鎖脂肪族ジオール及び分岐脂肪族ジオールを含む、請求項３又は４のいずれかに記載のコンタクト接着剤。
【請求項６】
基材及びコンタクト接着層を含む接着物品であって、
前記コンタクト接着層が、請求項１〜５のいずれか一項に記載のコンタクト接着剤を含む、接着物品。
【請求項７】
前記コンタクト接着層が２０℃で実質的に非粘着性である、請求項６に記載の接着物品。
【請求項８】
請求項６又は７のいずれかに記載の接着物品と、プライマー剤とを含むキットであって、前記プライマー剤が請求項１〜５のいずれか一項に記載のコンタクト接着剤を含む、接着キット。
【請求項９】
設置表面の上に接着物品を接着する方法であって、
請求項６又は７のいずれかに記載の接着物品を準備すること、
前記設置表面に、請求項１〜５のいずれか一項に記載のコンタクト接着剤を含むプライマー剤を適用し、第２のコンタクト接着層を形成すること、
前記接着物品を前記第２のコンタクト接着層の上に配置すること、及び
前記接着物品に圧力を加えることにより前記接着物品の前記コンタクト接着層を前記第２のコンタクト接着層に接着すること
を含む、方法。
【請求項１０】
設置表面の上に形成された構造体であって、
請求項６又は７のいずれかに記載の接着物品と、
前記設置表面を被覆する第２のコンタクト接着層と
を有し、
前記接着物品の前記コンタクト接着層と前記第２のコンタクト接着層の両方が互いに接着されており、
前記第２のコンタクト接着層が、請求項１〜５のいずれか一項に記載のコンタクト接着剤を含む、構造体。
【発明の詳細な説明】
【技術分野】
【０００１】
本開示は、コンタクト接着剤、接着物品及び接着キット、接着物品の接着方法、及びコンタクト接着層を含む構造体に関する。
【背景技術】
【０００２】
感圧接着剤とは異なる種類の接着剤として、コンタクト接着剤が知られている。一般に、コンタクト接着剤は２つの基材のそれぞれの接着面に適用される。コンタクト接着剤を乾燥又は硬化してコンタクト接着層を形成した後、２つの基材のコンタクト接着層を対向させて単に押し付けるだけで、これらの基材を即座に接着することができる。コンタクト接着剤は一般に室温で非粘着性であり、高いせん断強度と即接着性を有している。コンタクト接着剤として、クロロプレンゴム（ＣＲ）を含むコンタクト接着剤が知られている。
【０００３】
特許文献１（特許第４０４９４５０号公報）は、「室温で固体であり軟化点１００℃以下である低酸価の粘着付与樹脂を、アルカリ物質の存在下で、ポリビニルアルコールの存在下でクロロプレンと共重合可能なエチレン系不飽和カルボン酸とクロロプレンとを共重合して得られるクロロプレンゴムラテックス、又はポリビニルアルコールとグリコールエーテル類の存在下でクロロプレンと共重合可能なエチレン系不飽和カルボン酸とクロロプレンとを共重合して得られるクロロプレンゴムラテックスを含む液中で加熱溶融配合してなる水性コンタクト接着剤」を記載している。
【０００４】
特許文献２（特開２００１−２７９２０５号公報）は、「クロロプレンゴムラテックス、粘着付与樹脂エマルジョン並びに再乳化性樹脂粉末が少なくとも配合されていることを特徴とする水分散コンタクト型接着剤」を記載している。
【先行技術文献】
【特許文献】
【０００５】
【特許文献１】特許第４０４９４５０号公報
【特許文献２】特開２００１−２７９２０５号公報
【発明の概要】
【発明が解決しようとする課題】
【０００６】
クロロプレンゴム系コンタクト接着剤のオープンタイム（可使時間）は限られている。具体的には、コンタクト接着剤を基材又は被着体の表面に塗布し、乾燥又は硬化して形成されるコンタクト接着層が接着性を示す時間は例えば乾燥又は硬化後５分〜数時間であり、その時間を経過するとコンタクト接着層はもはや接着性を示さない。そのため、コンタクト接着剤は基材又は被着体の表面に現場で塗布されることが一般的であり、コンタクト接着層を基材上に予め形成した装飾フィルム、保護シートなどの接着物品を供給することは従来困難であった。
【０００７】
コンタクト接着剤は、低粘着性を有しつつも、固定後は高い接着性を発揮することが望ましい。低粘着性のコンタクト接着層を有する接着物品では、コンタクト接着層表面を保護するためのライナーの使用を省略することができる。このことは、コンタクト接着層を基材上に予め形成したグラフィックシート、保護フィルムなどの接着物品を提供する際に有利である。
【０００８】
本開示は、オープンタイムが長く、ライナーの使用を省略可能な程度の低粘着性表面を有するコンタクト接着層を形成することができるコンタクト接着剤を提供する。また、本開示はコンタクト接着剤を含む接着物品及び接着キット、コンタクト接着剤を用いた接着物品の接着方法、及びコンタクト接着層を含む構造体を提供する。
【課題を解決するための手段】
【０００９】
本発明者は特定のポリエステルがコンタクト接着剤として機能することを見出して本発明を完成した。
【００１０】
本開示の一実施態様によれば、ガラス転移温度が０〜２５℃である飽和非晶性ポリエステルを含むコンタクト接着剤が提供される。
【００１１】
本開示の別の実施態様によれば、重量平均分子量が４０，０００〜１００，０００である飽和非晶性ポリエステルを含むコンタクト接着剤が提供される。
【００１２】
本開示の別の実施態様によれば、基材及びコンタクト接着層を含む接着物品であって、前記コンタクト接着層が上記コンタクト接着剤を含む、接着物品が提供される。
【００１３】
本開示の別の実施態様によれば、上記接着物品と、プライマー剤とを含むキットであって、前記プライマー剤が上記コンタクト接着剤を含む、接着キットが提供される。
【００１４】
本開示の別の実施態様によれば、設置表面の上に接着物品を接着する方法であって、上記接着物品を準備すること、前記設置表面に、上記コンタクト接着剤を含むプライマー剤を適用し、第２のコンタクト接着層を形成すること、前記接着物品を前記第２のコンタクト接着層の上に配置すること、及び前記接着物品に圧力を加えることにより前記接着物品の前記コンタクト接着層を前記第２のコンタクト接着層に接着することを含む、方法が提供される。
【００１５】
本開示の別の実施態様によれば、設置表面の上に形成された構造体であって、上記接着物品と、前記設置表面を被覆する第２のコンタクト接着層とを有し、前記接着物品の前記コンタクト接着層と前記第２のコンタクト接着層の両方が互いに接着されており、前記第２のコンタクト接着層が、上記コンタクト接着剤を含む、構造体が提供される。
【発明の効果】
【００１６】
本開示のコンタクト接着剤のオープンタイムは非常に長く、例えば１５日以上、１か月以上、又は６か月以上である。そのため、コンタクト接着層を有し、長期間の保管及び現場での即時使用が可能な接着物品、例えばグラフィックシートなどの積層体を提供することができる。
【００１７】
本開示のコンタクト接着剤は低粘着性であるため、コンタクト接着層の表面に保護ライナーを不要とすることもできる。ライナーを使用しない場合は、コンタクト接着層を含む接着物品が積層体である場合は連続ロールとして、又は複数の接着物品を積み重ねて、製造、保管及び輸送することができ、接着物品の施工時に廃棄ライナーも生じない。
【００１８】
なお、上述の記載は、本発明の全ての実施態様及び本発明に関する全ての利点を開示したものとみなしてはならない。
【図面の簡単な説明】
【００１９】
【図１】本開示の一実施態様の接着物品の概略断面図である。
【図２】本開示の一実施態様の設置表面の上に形成された構造体の概略断面図である。
【発明を実施するための形態】
【００２０】
以下、本発明の代表的な実施態様を例示する目的でより詳細に説明するが、本発明はこれらの実施態様に限定されない。
【００２１】
本開示において「コンタクト接着剤」とは、典型的には一緒に接着される２つの表面に適用され、乾燥されて皮膜状の接着層を形成し、２つの接着層を接触させて圧力を加えると即時的で耐久性のある接着を形成することができる接着剤を意味し、コンタクト接着層を形成するために使用される材料又は組成物と、コンタクト接着層に含まれる材料又は組成物の両方を包含する。
【００２２】
本開示において「微小球」とは、平均粒径が数百μｍ以下の粒子を意味する。いくつかの好適な実施態様では、微小球は実質的に球状である。実質的に球状とは、円形又は楕円に対応する断面形状を有すること、あるいは球面を有することをいう。
【００２３】
コンタクト接着剤はコンタクト接着層のベースとなる成分である。コンタクト接着剤は、大幅に温度を上昇させなくても（例えば５０℃を上回る温度を必要とせずに）、圧力を加えることによりそれ自体又は化学的に類似する材料に接着するため、感圧接着剤とは異なり、一般に約１０℃〜約５０℃の温度において、化学的に異なる材料とは接着しないか、あるいはそのような材料に対してごくわずかな接着力しか示さない。一方、感圧接着剤は、室温（２３±０．５℃）において粘着性を示し、異種材料に対しても適度な圧力（指先の圧力など）を加えることにより接着する。
【００２４】
コンタクト接着剤は、接着成分として飽和非晶性ポリエステルを含む。飽和非晶性ポリエステルは、エチレン性不飽和基を有さず、ガラス転移点（Ｔｇ、ガラス転移温度）を有するが融点（Ｔｍ、融解温度）を有さないポリマーである。飽和非晶性ポリエステルが非晶性であることから、コンタクト接着剤のコンタクト接着性の経時変化が抑制されて、長いオープンタイムを有するコンタクト接着層を提供することができる。
【００２５】
一実施態様では、飽和非晶性ポリエステルは多価カルボン酸とポリオールとの縮重合物である。
【００２６】
多価カルボン酸として、テレフタル酸、イソフタル酸、オルソフタル酸、２，６−ナフタレンジカルボン酸、１，５−ナフタレンジカルボン酸、５−スルホイソフタル酸ナトリウム、５−スルホイソフタル酸リチウム、スルホテレフタル酸ナトリウム、４，４’−ジフェニルメタンジカルボン酸、４，４’−ジフェニルエーテルジカルボン酸、４，４’−ビフェニルジカルボン酸、４，４’−スチルベンジカルボン酸などの芳香族ジカルボン酸；トリメリット酸、トリメシン酸、ピロメリット酸などの３官能以上の芳香族多価カルボン酸；コハク酸、アジピン酸、アゼライン酸、セバシン酸、１，１０−デカンジカルボン酸などの脂肪族ジカルボン酸；ヘキサヒドロ無水フタル酸、ヘキサヒドロイソフタル酸、ヘキサヒドロテレフタル酸、トリシクロデカンジカルボン酸などの脂環式ジカルボン酸などが挙げられる。
【００２７】
ポリオールとして、エチレングリコール、１，３−プロピレングリコール、１，４−ブタンジオール、１，５−ペンタンジオール、１，６−ヘキサンジオール、１，９−ノナンジオールなどの直鎖脂肪族ジオール；１，２−プロピレングリコール、３−メチル−１，５−ペンタンジオール、２，２，４−トリメチル−１，３−ペンタンジオール、２−ブチル−２−エチル−１，３−プロパンジオール、ネオペンチルグリコールなどの分岐脂肪族ジオール；ジエチレングリコール、トリエチレングリコール、ポリエチレングリコール、ポリプロピレングリコール、ポリテトラメチレングリコールなどのポリアルキレングリコール；シクロヘキサンジメタノール、トリシクロデカンジメタノールなどの脂環式ジオール；グリセリン、トリメチロールエタン、トリメチロールプロパン、ペンタエリスリトールなどの３官能以上の脂肪族多価アルコール；ビスフェノールＡのエチレンオキシド付加物及びプロピレンオキシド付加物などの芳香族多価アルコールなどが挙げられる。
【００２８】
一実施態様では、飽和非晶性ポリエステルは、２種以上の多価カルボン酸と１種のポリオールの共重合体、１種の多価カルボン酸と２種以上のポリオールの共重合体、又は２種以上の多価カルボン酸と２種以上のポリオールの共重合体である。
【００２９】
一実施態様では、多価カルボン酸はテレフタル酸及びイソフタル酸を含む。
【００３０】
一実施態様では、多価カルボン酸は芳香族カルボン酸及び脂肪族カルボン酸を含む。芳香族カルボン酸はテレフタル酸及びイソフタル酸を含むことが有利であり、脂肪族カルボン酸はアジピン酸、アゼライン酸、セバシン酸、若しくは１，１０−デカンジカルボン酸又はこれらの組み合わせを含むことが有利である。
【００３１】
一実施態様では、ポリオールは直鎖脂肪族ジオール及び分岐脂肪族ジオールを含む。直鎖脂肪ジオールはエチレングリコールであることが有利であり、分岐脂肪族ジオールはネオペンチルグリコールであることが有利である。
【００３２】
一実施態様では、飽和非晶性ポリエステルは、ポリグリコール酸、ポリ（δ−バレロラクトン）、ポリ（ε−カプロラクトン）、ポリ乳酸などのポリ（ヒドロキシアルカノエート）すなわちヒドロキシカルボン酸の縮重合物を含まない。
【００３３】
一実施態様では、飽和非晶性ポリエステルは溶剤に可溶である。「可溶」とは、飽和非晶性ポリエステルが約１質量％以上、約５質量％以上、又は約１０質量％以上の量で溶剤中に溶解又は分散することを意味する。溶剤として、アセトン、メチルエチルケトン、メチルイソブチルケトン、シクロヘキサノンなどのケトン；酢酸エチル、酢酸ブチルなどのエステル；トルエン、キシレンなどの芳香族化合物；及びこれらの混合物が挙げられる。
【００３４】
一実施態様では、飽和非晶性ポリエステルのガラス転移温度（Ｔｇ）は、約０℃以上、約２℃以上、又は約４℃以上、約２５℃以下、約２０℃以下、又は約１５℃以下である。飽和非晶性ポリエステルのガラス転移温度を上記範囲とすることで、コンタクト接着剤の非タック性とコンタクト接着性のより良好なバランスを達成することができる。ガラス転移温度が過度に低いと粘着性が強くなるおそれがある。ガラス転移温度が過度に高いとコンタクト接着性が低下するおそれがある。Ｔｇ値はＡＳＴＭ  Ｄ４０９２−０７に従って定義される。
【００３５】
一実施態様では、飽和非晶性ポリエステルの重量平均分子量は、４０，０００以上、４５，０００以上、又は５０，０００以上、１００，０００以下、８０，０００以下、又は７０，０００以下である。飽和非晶性ポリエステルの重量平均分子量を上記範囲とすることで、コンタクト接着剤の非タック性とコンタクト接着性のより良好なバランスを達成することができる。重量平均分子量が過度に低いと粘着性が強くなるおそれがある。重量平均分子量が過度に高いとコンタクト接着性が低下するおそれがある。重量平均分子量は標準ポリスチレンを基準としたゲルパーミエーションクロマトグラフ（ＧＰＣ）により決定される。
【００３６】
多価カルボン酸とポリオールとの縮重合は従来知られた方法により行うことができる。例えば、所定量の多価カルボン酸及びポリオールを、同時又は段階的に直接エステル化する方法、エステル交換反応後に重合する方法などが挙げられる。重合又はエステル交換反応の際に公知の触媒を使用してもよく、安定剤、改質剤などの添加剤などを使用してもよい。重合又はエステル交換反応を溶媒中で行ってもよい。溶媒として、アセトン、メチルエチルケトン、メチルイソブチルケトン、シクロヘキサノンなどのケトン；酢酸エチル、酢酸ブチルなどのエステル；トルエン、キシレンなどの芳香族化合物；又はこれらの混合物を用いることができ、これらの溶媒がコンタクト接着剤の溶剤の一部又は全てを構成してもよい。
【００３７】
コンタクト接着剤は微小球を含んでもよい。コンタクト接着剤に微小球を含めることで、コンタクト接着層の表面に微小球の存在に起因する突起を形成して、その表面のスライド性を高めることができる。コンタクト接着層において、微小球は飽和非晶性ポリエステルに完全に被覆されてもよく、微小球の一部が外部に露出していてもよい。また、コンタクト接着層において、微小球が規則的に配置された個別の粒子として存在してもよく、複数の微小球が凝集していてもよく、一個の又は複数の凝集した微小球がコンタクト接着層表面に不規則に配置されてもよい。スライド性に優れたコンタクト接着層を有する接着物品は、施工時に位置合わせ及び再配置が容易であり取り扱い性に優れている。コンタクト接着層を有する設置表面上での位置合わせ又は再配置が完了した後、接着物品を設置表面に対して加圧することで容易に高い接着力でコンタクト接着を行うことができる。
【００３８】
いくつかの実施態様において、微小球の平均粒径は、約０．３μｍ以上、約０．５μｍ以上、又は約０．７μｍ以上、約１００μｍ以下、約７０μｍ以下、又は約５０μｍ以下である。微小球の平均粒径は、レーザー回折散乱式粒度分布計により測定することができる体積平均粒径（Ｄｖ）として定義される。微小球が約０．３μｍ以上の平均粒径を有するものとすることで、コンタクト接着層の表面から外側に向かって延在する接着剤の複数の突起が生じ、それによってコンタクト接着層表面をいくらか隆起させて、（意図的な圧力が存在する場合を除いて）設置表面と密着することを防ぎ、その表面のスライド性を高めることができる。微小球の平均粒径が約０．３μｍ未満であると、コンタクト接着層表面に微小球による突起を形成することが困難になる。一方、微小球の平均粒径が約１００μｍを超えると、突起部が不適当な程度まで粗くなり、そのため最終用途で目立つことがある。
【００３９】
いくつかの実施態様では、微小球は有機樹脂であることが好ましい。無機粒子に比べ比較的軽量であり、飽和非晶性ポリエステルと混合した際に沈降する傾向が小さく、良好な分散性を維持することが可能である。結果として、コンタクト接着剤中により均一に微小球を分散させることが可能になる。
【００４０】
いくつかの実施態様では、微小球の比重は約０．９０以上、約１．００以上、又は約１．０５以上、約１．５０以下、約１．４０以下、又は約１．３５以下であることが好ましい。微小球の比重を上記範囲で選択することにより、コンタクト接着層の形成時に微小球がコンタクト接着層中で極度に偏在（例えば沈降）することを防止して、コンタクト接着層の表面全体により均一なスライド性を付与することができる。
【００４１】
いくつかの実施態様では、微小球は非粘着性であることが好ましい。「非粘着性」とは、使用温度、典型的には室温（２３℃±０．５℃）で微小球が流動性を有する状態を意味する。非粘着性の微小球を用いることで、個々の微小球が流動性を確保できるので、コンタクト接着層の形成時に微小球がコンタクト接着層中で極度に偏在（例えば沈降）することを防止して、コンタクト接着層の表面全体により均一なスライド性を付与することができる。
【００４２】
微小球は、例えばポリエステル、ポリスチレン、ポリウレタン、ポリカーボネート、アクリル系ポリマー（例えばポリメチルメタクリレート、ｎ−ブチルアクリレートなどのアルキルアクリレートの単独重合体及び共重合体など）などのポリマーを含んでもよい。これらのポリマーは架橋されていてもよい。コンタクト接着剤中で適度な分散性を示すことから、微小球はポリエステルを含むことが望ましい。架橋されたポリエステルの微小球は、硬度が高く変形しにくいためコンタクト接着層により高いスライド性を付与することができる。また、耐溶剤性、広い温度域で安定した弾性率を得るためにも微小球として架橋樹脂を使用することが好ましい。
【００４３】
微小球は中実微小球であってもよく、中空微小球であってもよい。シェル／コア型、例えばシェルにウレタン樹脂、コアにアクリル樹脂を持つ微小球を使用することができる。粒子は顔料や染料で着色されていても良い。微小球は好ましくは中実微小球である。一般に荷重を加えても変形しにくい中実微小球を用いることにより、コンタクト接着層により高いスライド性を付与することができる。
【００４４】
一実施態様では微小球の形状は実質的に球状又は球状である。実質的に球状又は球状の微小球を用いることにより、非球状のものと比較して、コンタクト接着層のスライド性をより高めることができる。
【００４５】
微小球は高弾性体で変形しにくいことが望ましい。いくつかの実施態様では、微小球の弾性率は、約２×１０６Ｐａ以上、約５×１０６Ｐａ以上、又は約１×１０７Ｐａ以上、約５×１０１１Ｐａ以下、約１×１０１１Ｐａ以下、又は約５×１０１０Ｐａ以下である。
【００４６】
いくつかの実施態様では、微小球は、飽和非晶性ポリエステル１００質量部を基準として、約２質量部以上、約５質量部以上、又は約８質量部以上、約５５０質量部以下、約５００質量部以下、又は約４５０質量部以下の量でコンタクト接着剤に含まれる。微小球の配合量を上記範囲とすることにより、コンタクト接着層の表面に複数の突起部が形成される。このようにして形成された複数の突起部による被着体との初期接触面積の低減と、コンタクト接着剤の本来有する非粘着性との組み合わせにより、コンタクト接着層の表面に、接着物品の施工時に十分なスライド性を付与することができる。
【００４７】
コンタクト接着剤は、追加のポリマー成分を含んでもよい。追加のポリマー成分として、天然ゴム、ポリブタジエン、ポリイソプレン、エチレン−酢酸ビニル共重合体、ポリ酢酸ビニル、ポリ酢酸ビニル共重合体、スチレン−ブタジエン共重合体、スチレン−イソプレン共重合体、ブタジエン−アクリロニトリル共重合体、ポリウレタン、ポリ塩化ビニリデン、クロロプレンゴム、アクリル系重合体、及びそれらの組み合わせが挙げられる。いくつかの実施態様では、追加のポリマー成分は、コンタクト接着剤の固形分を基準として、約５質量％以上、約１０質量％以上、又は約１５質量％以上、約６０質量％以下、約５０質量％以下、又は約４０質量％以下の量でコンタクト接着剤に含まれる。
【００４８】
コンタクト接着剤は粘着付与剤を含んでもよい。粘着付与剤として、例えば重合ロジン、水添ロジンなどのロジン誘導体、テルペン系樹脂、テルペンフェノール樹脂などのテルペン変性体、クマロンインデン樹脂、脂肪族系炭化水素樹脂、芳香族系石油樹脂、フェノール系樹脂、スチレン系樹脂、キシレン樹脂などを用いることができる。いくつかの実施態様では、粘着付与剤は、コンタクト接着剤の固形分を基準として、約１質量％以上、約２質量％以上、又は約５質量％以上、約５０質量％以下、約３０質量％以下、又は約２０質量％以下の量でコンタクト接着剤に含まれる。
【００４９】
コンタクト接着剤は架橋剤を含んでもよい。架橋剤として、飽和非晶性ポリエステルの末端に存在しうる水酸基又はカルボキシル基と反応性を有する多官能性化合物、例えば、ヘキサメチレンジイソシアネートのビウレット体、イソシアヌレート体、アダクト体、トリレンジイソシアネートのビウレット体、イソシアヌレート体、アダクト体などのポリイソシアネート化合物、ビスフェノールＡ型エポキシ樹脂、ビスフェノールＦ型エポキシ樹脂などの多官能性エポキシ化合物、メラミン樹脂などが挙げられる。架橋剤を用いて飽和非晶性ポリエステルを架橋することにより、高温におけるせん断強度、耐クリープ性などに優れたコンタクト接着層を形成することができる。飽和非晶性ポリエステルはコンタクト接着剤中に架橋された状態で含まれてもよく、コンタクト接着層の形成時に加熱などにより架橋されてもよい。
【００５０】
コンタクト接着剤は、任意成分として、可塑剤、酸化防止剤、粘度調節剤、界面活性剤、湿潤剤、紫外線吸収剤、光安定剤、顔料、殺生物剤、防腐剤、防錆剤、無機フィラーなどをさらに含んでもよい。
【００５１】
コンタクト接着剤は、接着成分として飽和非晶性ポリエステル、及びその他の任意成分、例えば微小球、追加のポリマー成分、粘着付与剤、架橋剤などを含む、溶剤系又はエマルション系の組成物であってよい。コンタクト接着剤は上記成分を混合することによって得ることができる。
【００５２】
コンタクト接着剤の固形分は、例えば約１０質量％以上、約２０質量％以上、又は約３０質量％以上、約８０質量％以下、約７０質量％以下、又は約６０質量％以下とすることができる。固形分を上記範囲とすることにより、塗工性及び乾燥性に優れた組成物を得ることができる。
【００５３】
コンタクト接着剤を基材の表面に適用し、必要に応じて乾燥又は硬化してコンタクト接着層を基材の上に形成することにより、基材及びコンタクト接着層を含む接着物品を製造することができる。コンタクト接着剤の基材表面への適用は、例えば、ナイフコート、バーコート、ブレードコート、ドクターコート、ロールコート、キャストコート、噴霧、スクリーン印刷、ステンシル印刷、はけ塗りなどを用いて行うことができる。
【００５４】
一実施態様では、コンタクト接着層は２０℃で実質的に非粘着性である。「実質的に非粘着性」とは、コンタクト接着層の表面を設置表面に軽い力で押し付けた後、手で感知できる抵抗を受けないか又は実質的に受けないで設置表面からコンタクト接着層を除去できる状態であることを意味する。この場合、接着物品の設置中で仮位置合わせの際に行われるように、コンタクト接着層を設置表面に直接軽く押し付けても、コンタクト接着層は設置表面に全く付着しないか、仮に付着があっても非常に軽度であり、施工者のさらなる操作により容易に付着を解除することができる。
【００５５】
一実施態様では、コンタクト接着層のせん断強度は、２０℃で約０．３ＭＰａ以上、約０．５ＭＰａ以上、又は約１ＭＰａ以上、約１０ＭＰａ以下、約８ＭＰａ以下、又は約６ＭＰａ以下である。コンタクト接着層のせん断強度は、引張速度５０ｍｍ／分でコンタクト接着層を介して接着された２つの基材を反対方向に引っ張ったときに測定される値である。
【００５６】
一実施態様では、コンタクト接着層のオープンタイムは、コンタクト接着層の形成後、１５日以上、１か月以上、又は６か月以上である。
【００５７】
一実施態様では接着物品は積層体である。図１に概略断面図で示される接着物品１０は、コンタクト接着層１２と、基材１４とを含み、接着物品１０は積層体として示されている。
【００５８】
基材は、用途に応じて様々な材料及び形状であってよい。基材として、例えば紙、透明フィルム、装飾フィルム、化粧板、壁紙、床材、金属板、織布、不織布、フォーム、プラスチック成形品、木材、金属部品などが挙げられる。
【００５９】
基材が複数の層から構成される積層体であってもよい。基材がある物品の一部、例えばグラフィックシートの一部であってもよい。例えば封筒のフラップとその対向面のように、基材と被着体である設置表面がそれぞれ一つの物品の一部であってもよい。基材は、コンタクト接着層との結合面にプライマー処理、コロナ処理などの表面処理を有してもよい。以下、被着体については設置表面ともいうものとする。
【００６０】
設置表面に接触するコンタクト接着層の一部が、コンタクト接着剤の性能に過度に影響しない程度まで、他の材料、例えば印刷インク、金属薄膜などで覆われていてもよい。一実施態様では、コンタクト接着層が印刷インク、例えばインクジェット用インクの受容層としても機能する。一実施態様では、コンタクト接着層の表面にライナーが配置されていてもよい。このような実施態様では、例えば中間製品として接着物品を用い、接着物品にさらに加工又は処理をする場合に、コンタクト接着層の表面を油脂、粉塵などから保護することができる。
【００６１】
コンタクト接着剤を、コンタクト接着層の単位面積あたりの質量が、約５ｇ／ｍ２以上、約１０ｇ／ｍ２以上、又は約１５ｇ／ｍ２以上、約１００ｇ／ｍ２以下、約８０ｇ／ｍ２以下、又は約６０ｇ／ｍ２以下となるように、基材表面に適用することが望ましい。
【００６２】
コンタクト接着層の厚さは、一般に約５μｍ以上、約１０μｍ以上、又は約１５μｍ以上、約１００μｍ以下、約８０μｍ以下、又は約６０μｍ以下とすることができる。
【００６３】
本開示の別の実施態様では、上記接着物品とプライマー剤とを組み合わせた接着キットが提供される。キットは顧客に販売することができる。プライマー剤は設置表面に第２のコンタクト接着層を形成するために使用され、本開示のコンタクト接着剤を含む。
【００６４】
本開示のさらに別の実施態様では、設置表面の上に接着物品を接着する方法が提供される。この方法は、上記接着物品を準備し、設置表面にプライマー剤を適用して、第２のコンタクト接着層を形成し、接着物品を第２のコンタクト接着層の上に配置し、接着物品に圧力を加えることにより接着物品のコンタクト接着層を第２のコンタクト接着層に接着することを含む。
【００６５】
設置表面は、例えば、本棚、食器棚、チェストなどの家具の表面、建築物の内壁及び床面、自動車及び鉄道の車両の内壁及び外壁、路面、家庭用品の表面などであってよい。
【００６６】
プライマー剤の設置表面への適用は、上述したように、コンタクト接着剤の基材表面への適用と同様に行うことができる。その例として、ナイフコート、バーコート、ブレードコート、ドクターコート、ロールコート、キャストコート、噴霧、スクリーン印刷、ステンシル印刷、はけ塗りなどの使用が挙げられる。プライマー剤の設置表面への適用後、必要に応じて乾燥又は硬化を行ってもよい。
【００６７】
第２のコンタクト接着層の表面に、接着物品のコンタクト接着層の表面が向かい合うように接着物品を設置表面の上に配置した後、押し付けて接着するときに、接着物品に加える圧力は、例えば約１ｋＰａ以上、約５ｋＰａ以上、又は約１０ｋＰａ以上、約１０００ｋＰａ以下、約６００ｋＰａ以下、又は約２００ｋＰａ以下とすることができる。圧力は、本技術分野で周知の技術、例えば手、ローラーなどで押し付けることにより加えることができる。上記圧力を加える前であれば、接着物品を設置表面上でスライドさせて、接着物品の位置合わせ又は再配置を行うことができる。接着は一般に約１０℃以上、又は約２０℃以上、約１００℃以下、又は約５０℃以下で、約１秒以上、又は約３秒以上、約６０分以下、又は約３０分以下の時間をかけて行われる。
【００６８】
このようにして、基材と、第１のコンタクト接着層（接着物品のコンタクト接着層）と、（設置表面に適用された）第２のコンタクト接着層と、設置表面とをこの順で含む構造体を形成することができる。第１のコンタクト接着層と第２のコンタクト接着層が同一の化学組成を有する場合、２つの接着層を一緒に押し付けた後は、これらの接着層の間の界面を容易に観察できない場合がある。
【００６９】
図２に設置表面３０の上に形成された構造体４０の概略断面図を示す。構造体４０は、コンタクト接着層１２及び基材１４を含む接着物品１０と、設置表面３０を被覆する第２のコンタクト層２０とを有し、接着物品１０のコンタクト接着層１２と第２のコンタクト接着層２０の両方が互いに接着されている。
【００７０】
本開示のコンタクト接着剤、接着物品、及び接着キットは、本棚、食器棚、チェストなどの家具又は建築物内壁へのグラフィックシート、化粧板などの取り付け、建築物床面へのフローリング材などの建築内装材の設置などを含む住宅及び建築用途に加えて、自動車、鉄道などの車両の内外装などの工業用途、アスファルト又はコンクリートを含む路面、封筒などの一般家庭用途などに広く使用することができる。また、いくつかの実施態様では、本開示の接着物品を用いることによって、保護ライナー、工程紙、工程フィルムなどの使用を省略することもできる。
【実施例】
【００７１】
以下の実施例において、本開示の具体的な実施態様を例示するが、本発明はこれに限定されるものではない。部及びパーセントは全て、特に明記しない限り質量による。
【００７２】
本実施例において使用した材料を表１に示す。
【００７３】
【表１】
2019199514.tif 000003
【００７４】
例１
接着剤１（ＡＤＨ１）の溶液をシリコーン処理した５０μｍ厚ポリエステルフィルムにナイフコーターを用いて塗布し、９５℃で５分間乾燥した。乾燥後、厚み２７μｍのコンタクト接着層を得た。
【００７５】
例２
接着層の厚みを５４μｍにした以外は例１と同様にしてコンタクト接着層を得た。
【００７６】
例３
接着剤１を接着剤２（ＡＤＨ２）に変更して、乾燥後のコンタクト接着層の厚みを２８μｍとなるように塗布した以外は、例１と同様にしてコンタクト接着層を得た。
【００７７】
例４
乾燥後のコンタクト接着層の厚みを５６μｍにした以外は例３と同様にしてコンタクト接着層を得た。
【００７８】
例５
例１と同様にしてコンタクト接着層を得て、２３℃で２１日間放置した。
【００７９】
例６
接着剤１を接着剤３（ＡＤＨ３）に変更して、乾燥後のコンタクト接着層の厚みを３０μｍとなるように塗布した以外は、例１と同様にしてコンタクト接着層を得た。
【００８０】
例７
接着剤１を接着剤４（ＡＤＨ４）に変更して、乾燥後のコンタクト接着層の厚みを２８μｍとなるように塗布した以外は、例１と同様にしてコンタクト接着層を得た。
【００８１】
例８
例１と同様にしてコンタクト接着層を得て、２３℃で１８９日間（約６か月）放置した。
【００８２】
例９
例３と同様にしてコンタクト接着層を得て、２３℃で１８９日間（約６か月）放置した。
【００８３】
比較例１
接着剤１を接着剤５（ＡＤＨ５）に変更して、乾燥後の接着層の厚みを５２μｍとなるように塗布した以外は、例１と同様にして接着層を得た。
【００８４】
粘着性
温度２０℃において、ポリエステルフィルムに支持された接着層を平面に置き、接着層の表面を指で軽く触り、その後直ぐに指を接着層表面から上方に向かって離したときに、接着層が指に付着してその重量が感知されたものを粘着性「あり」、付着せずに即座に指から接着層が離れたものを粘着性「なし」とした。
【００８５】
せん断強度
接着層を長さ約２５ｍｍ、幅約２５ｍｍの正方形に切断してサンプルを作製した。１ｍｍ厚アルミニウム板の上に接着層を貼り付けてサンプルを作製した。２つのサンプルからポリエステルフィルムを除去し、接着層の接触面積が約１２ｍｍ×２５ｍｍとなるように２つのサンプルを押し付けて接着した。２３℃で２４時間放置後に引張試験機（テンシロン万能試験機、型番：ＲＴＣ−１２１０Ａ、株式会社エー・アンド・デイ、日本国東京都豊島区）を用い、温度２０℃、４０℃、６５℃、引張速度を５０ｍｍ／分で２つのサンプルのアルミニウム板を互いに反対方向に引っ張ったときのせん断強度を測定した。
【００８６】
例１０
例１と同様にしてコンタクト接着層を得た。２つのサンプルを貼り付けた直後のせん断強度を測定した。
【００８７】
例１〜例１０及び比較例１の接着層を評価した結果を表２に示す。
【００８８】
【表２】
2019199514.tif 000004
【符号の説明】
【００８９】
１０    接着物品
１２    コンタクト接着層
１４    基材
２０    第２のコンタクト接着層
３０    設置表面
４０    構造体
【図１】
2019199514.tif 000005
【図２】
2019199514.tif 000006